(57)【要約】【課題】強度と意匠性を兼ね備えた水硬性成型体を効率よく得る。特に、実質的にブリーディングが生じないような、自由水が少なく、流動性の低い水硬性組成物を用いた場合であっても、強度が高く、外観が良好な水硬性成型体を効率的に得る。【解決手段】下記（１）〜（３）の条件を全て満足する耐アルカリ性繊維を含む水硬性成型体。（１）繊維径が５０μｍ以下であること（２）アスペクト比が５０〜２０００であること（３）座屈部が３個／本以下であること【選択図】図１
2016124709.tif 000002
【特許請求の範囲】
【請求項１】
下記（１）〜（３）の条件を全て満足する耐アルカリ性繊維を含む水硬性成型体。
（１）繊維径が５０μｍ以下であること
（２）アスペクト比が５０〜２０００であること
（３）座屈部が３個／本以下であること
【請求項２】
前記耐アルカリ性繊維を１ｍ３あたり１．０×１０７〜１．０×１０１１本含む、請求項１に記載の水硬性成型体。
【請求項３】
前記耐アルカリ性繊維がポリビニルアルコール系繊維である、請求項１または２に記載の水硬性成型体。
【発明の詳細な説明】
【技術分野】
【０００１】
本発明は、高強度で意匠性に優れた繊維補強水硬性成型体に関する。
【背景技術】
【０００２】
水硬性材料を用いた成型品は、モルタル、コンクリートなどの建築資材や土木資材として、一般的に広く利用されており、このような成型体の強度を向上させるために、成形時に補強繊維を混入させることもまた広く行われている。
このような成型体を製造するには、水硬性材料や骨材、補強繊維や水を、ミキサー等で混合し、流動し得る状態にしてから、賦形するために型枠等へ流し込み、その後硬化させることが必要である。しかしながら、そのような流し込んで成型する方法は、繊維の分散は比較的容易であるが、成型に時間を要することが問題である。そのため、生産効率を向上するための様々な技術が検討されている。
【０００３】
例えば特許文献１には、水硬性無機物質と水からなる組成物を押出成形した後、振動押圧成形することを特徴とする水硬性無機質成形体の製造方法が開示されている。この文献には、水硬性無機物質、水、及び必要に応じて補強繊維、水溶性高分子物質、無機質充填材よりなる混合物を、スクリューを有する押出機で押出成形し、さらに得られた連続成形体を切断して、振動押圧成形用金型に供給し、振動押圧成形により所望の形状に成形して、水硬性無機質成形体を製造することが記載されている。
【０００４】
また、特許文献２には、混合工程、混練工程、押出工程、プレス工程によって通常行われる水硬性無機質成型体を製造する方法において、混練工程および押出工程を省略し、生産効率を向上させた水硬性無機質成型体の製造方法が記載されている。ここでは、繊維を用いている場合であっても、水、水硬性無機物質、及び耐アルカリ性繊維を含む状態の水硬性材料が特定の粒度分布を有するよう調整された混合工程を備えていれば、その後の混練工程および押出工程を省略できると記載されている。
【先行技術文献】
【特許文献】
【０００５】
【特許文献１】特開平５−３２９８２３号公報
【特許文献２】特開２０１４−１９５９５７号公報
【発明の概要】
【発明が解決しようとする課題】
【０００６】
しかしながら、特許文献１のように押出機を用いた押出工程を行う場合、繊維の分散は可能だが、混合、混練、押出、プレスと、工程が複雑であるばかりか、生産スピードが遅く、効率が悪いことが問題であった。
一方、特許文献２では、自由水が少なく流動しにくいような水硬性組成物を繊維補強するわけであるが、実際に混練工程や押出工程を省略すると、生産効率は良好であっても、繊維の分散性は悪く、またそのため水硬性組成物の成形性も不良であるため、良好な外観が得られず、また繊維の補強性能を効果的に得ることができないといった問題があり、更なる改良が望まれていた。
また、通常のモルタルやコンクリートのような、自由水も多く流動しやすいような水硬性組成物を繊維補強する場合、一般に、繊維の分散性及び成形性を向上させるには太い繊維が良好であるが、その場合、比表面積が小さいため繊維の接着性が低く補強性能は劣ることになり、これらはトレードオフの関係にあった。
【０００７】
上記のような状況に鑑み、本発明の目的は、強度と意匠性を兼ね備えた水硬性成型体を効率よく得ることであり、より特徴な点としては、実質的にブリーディングが生じないような、自由水が少なく、流動性の低い水硬性組成物を用いた場合であっても、強度が高く、外観が良好な水硬性成型体を効率的に得ることである。
なお、ブリーディングとは、ＪＩＳ  Ａ  １１２３で規定されているものである。
【課題を解決するための手段】
【０００８】
本発明者らは、上記目的を達成するために鋭意検討した結果、繊維径とアスペクト比がともに特定の範囲内にある耐アルカリ性繊維を用いることに加え、水硬性成型体中の耐アルカリ性繊維に存在する座屈部の数を少なく抑えることによって、強度と意匠性を兼ね備えた水硬性成型体を得られることを見出し、本発明を完成させた。
【０００９】
すなわち本発明は、
下記（１）〜（３）の条件を全て満足する耐アルカリ性繊維を含む水硬性成型体である。
（１）繊維径が５０μｍ以下であること
（２）アスペクト比が５０〜２０００であること
（３）座屈部が３個／本以下であること
【００１０】
本発明の水硬性成型体は、耐アルカリ性繊維を１ｍ３あたり１．０×１０７〜１．０×１０１１本含んでいてもよい。
【００１１】
本発明の水硬性組成物に含まれる耐アルカリ性繊維は、ポリビニルアルコール系繊維であってもよい。
【発明の効果】
【００１２】
本発明によれば、強度と意匠性を兼ね備えた水硬性成型体を効率よく得ることが可能となり、特に、実質的にブリーディングが生じないような、自由水が少なく、流動性の低い水硬性組成物を用いた場合であっても、強度が高く、外観が良好な水硬性成型体を効率的に得ることができる。
【図面の簡単な説明】
【００１３】
【図１】本発明に係る耐アルカリ性繊維に生じた座屈部の一例を示す電顕写真。
【発明を実施するための形態】
【００１４】
本発明は、繊維径が５０μｍ、アスペクト比が５０〜２０００で、座屈部が３個／本以下である耐アルカリ性繊維を含む水硬性成型体である。
【００１５】
（耐アルカリ性繊維）
本発明における耐アルカリ性繊維の繊維径は、５０μｍ以下であることが重要である。このことが、本発明で最も重要な点の一つである。繊維径が５０μｍ以下であることによって、繊維の柔軟性が維持され、水硬性組成物が混合される際、抵抗になりくい。特に、実質的にブリーディングを生じないような、自由水が少なくしかも流動しにくい水硬性組成物の中においてはその効果が大きく、補強用繊維を混合することによる流動性の低減を効果的に抑えることができると考えられる。加えて繊維の比表面積が大きくなり、水硬性成型体との接着性が向上するため、効果的に水硬性成型体を補強することができる。繊維径が５０μｍより大きいと比表面積が小さくなるので接着性も低下し、また、繊維が剛直であるため、成型時の抵抗が大きくなり外観も補強性能も十分なものが得られない。
耐アルカリ性繊維の繊維径は、好ましくは１〜２０μｍ、より好ましくは３〜１５μｍである。繊維径が小さすぎると、繊維同士が容易に絡まりやすくなるため、繊維の分散性が低下したり、水硬性組成物の成型性が悪化して、外観も補強性能も十分なものが得られない場合がある。
【００１６】
本発明における耐アルカリ性繊維のアスペクト比は、５０〜２０００であることが重要である。このことも、本発明で最も重要な点の一つである。アスペクト比がこの範囲にあると、繊維同士が絡まりにくく、水硬性組成物内で均一に分散させることが容易となるため、外観に優れるとともに強度の高い成型体を得ることができる。アスペクト比が５０未満であると、繊維の補強性能が著しく低下する可能性がある。また、２０００より大きいと、繊維が容易に絡まり、十分な補強性能が得られないおそれがある。耐アルカリ性繊維のアスペクト比は、好ましくは５５〜１５００、より好ましくは６０〜１０００である。
【００１７】
本発明における耐アルカリ性繊維に存在する座屈部の数は３個／本以下であることが重要である。このことも、本発明で最も重要な点の一つである。繊維を水硬性組成物と共に混練すると、ミキサーの攪拌因子（羽根形状、攪拌速度、攪拌時間等）、組成物中の骨材因子（大きさ、形状、比重、硬度等）等による物理的衝撃により、繊維に図１に示すような座屈が形成されることがある。座屈部は繊維の欠陥であり、その部分は繊維の引張強度が低くなるため、繊維の本数自体は十分に存在していても、実質的に補強に寄与する繊維の本数が少なくなったり、繊維１本１本の強度が弱くなったりするため、繊維による補強効果が得られにくくなるだけでなく、座屈部を中心に繊維が折れ曲がるために繊維同士が絡み合いやすくなり、繊維の均一分散を阻害することになる。座屈部の数が３個／本以下であると、繊維強度に与える影響は少なく、また繊維同士が絡まりにくく水硬性組成物内で均一に分散させることが容易となるため、十分な補強効率を得ることが可能となる。座屈部の数が３個／本より多いと、繊維の補強性能が著しく低下するばかりでなく、成型体の外観が損なわれるおそれがある。耐アルカリ性繊維の座屈部の数は、好ましくは２．５個／本以下、より好ましくは２個／本以下である。
なお、座屈部の数は、後述の方法で定量することができる。
【００１８】
本発明における耐アルカリ性繊維の本数は、繊維の種類、繊維径、アスペクト比などに応じて適宜設定することができるが、水硬性組成物の固形分に対して、１．０×１０７〜１．０×１０１１本／ｍ３であることが好ましく、より好ましくは５．０×１０７〜５．０×１０１０本／ｍ３、更に好ましくは７．０×１０７〜７．０×１０９本／ｍ３である。繊維の本数が１．０×１０７本／ｍ３未満であると、繊維による十分な補強効果が得られにくくなり、１．０×１０１１本／ｍ３より多くても、座屈部を有する繊維の本数が増えたり、１本あたりの座屈部の数が増加するなどして、顕著な補強性の向上は得られにくくなる。
【００１９】
本発明における耐アルカリ性繊維は、セメントアルカリに対する化学的な耐久性を有する限り、有機繊維であっても無機繊維であっても特に限定されないが、例えば、耐アルカリ性無機繊維としては、耐アルカリ性ガラス繊維、鋼繊維（スチールファイバー）、ステンレスファイバー、炭素繊維などが挙げられる。また、耐アルカリ性有機繊維としては、ポリビニルアルコール（以下、ＰＶＡと称することがある）系繊維、ポリオレフィン系繊維（ポリエチレン繊維、ポリプロピレン繊維、など）、超高分子量ポリエチレン繊維、ポリアミド系繊維（ポリアミド６、ポリアミド６，６、ポリアミド６，１０など）、アラミド繊維（特にパラアラミド繊維）、ポリパラフェニレンベンゾビスオキサゾール系繊維（ＰＢＯ繊維）、アクリル繊維、レーヨン系繊維（ポリノジック繊維、溶剤紡糸セルロース繊維等）、ポリフェニレンサルファイド繊維（ＰＰＳ繊維）、ポリエーテルエーテルケトン繊維（ＰＥＥＫ繊維）、等の各種耐アルカリ性繊維などが挙げられる。これらの耐アルカリ性繊維は、単独でまたは二種以上組み合わせて使用してもよい。
これらのうち、耐アルカリ性ガラス繊維、炭素繊維、ＰＶＡ系繊維、ポリオレフィン系繊維（ポリエチレン繊維、ポリプロピレン繊維など）、アクリル繊維、アラミド繊維などが、コンクリート補強性を有しつつ、低コストで製造できる観点から有利に使用できる。
水硬性成型体との接着性が良好であるため、特にＰＶＡ系繊維が好ましい。ＰＶＡ系繊維は、ＰＶＡ系重合体を溶剤に溶解した紡糸原液を用いて、湿式、乾湿式、乾式のいずれの方法によって紡糸されたものであってもよい。
【００２０】
本発明における耐アルカリ性繊維の繊維強度は特には限定されないが、５ｃＮ／ｄｔｅｘ以上あることが好ましく、より好ましくは６ｃＮ／ｄｔｅｘ以上、更に好ましくは７ｃＮ／ｄｔｅｘ以上である。繊維強度の上限は、繊維の種類に応じて適宜設定されるが、例えば、３０ｃＮ／ｄｔｅｘであってもよい。
【００２１】
本発明の水硬性成型体は、上記耐アルカリ性繊維のほかに、水硬性物質、必要に応じて骨材、また、本発明の効果を損なわない範囲で、各種の混和材料（混和材・混和剤）などからなる水硬性組成物を水とともに混練し、硬化させることによって得ることができる。
【００２２】
（水硬性物質）
本発明の水硬性成型体は、水硬性物質として、セメント、石膏などを含んでいることが好ましく、セメントとしては、例えば、普通ポルトランドセメント、早強ポルトランドセメント、超早強ポルトランドセメント、中庸熱ポルトランドセメントなどのポルトランドセメント、アルミナセメント、高炉セメント、シリカセメント、フライアッシュセメントが挙げられる。また、石膏としては、２水石膏、α型又はβ型半水石膏、無水石膏等が挙げられる。これらの水硬性物質は、単独でまたは二種以上組み合わせて使用してもよい。
【００２３】
本発明の水硬性成型体は、必要に応じてさまざまな骨材が含まれていてもよく、例えば、細骨材、軽量骨材、粗骨材などが挙げられる。これらの骨材は、単独でまたは二種以上組み合わせて使用してもよい。
【００２４】
細骨材としては、例えば、粒径が５ｍｍ以下である細かい粒子が挙げられる。このような粒径を満たす限り、特に限定されないが、例えば、川砂、山砂、海砂、砕砂、珪砂、鉱滓、ガラス砂、鉄砂、灰砂、炭酸カルシウム、人工砂等の砂類が挙げられる。
【００２５】
軽量骨材としては、火山砂利、膨張スラグ、炭殻などの天然軽量骨材、発泡真珠岩、発泡パーライト、発泡黒よう石、バーミキュライト、シラスバルーン等の人工軽量骨材が挙げられる。
【００２６】
粗骨材としては、粒径５ｍｍ以上のものが重量で８５％以上含まれるものが含まれ、例えば、各種砂利類、人工骨材、再生骨材などを用いることができる。
【００２７】
本発明の水硬性成型体は、適宜、必要に応じて、各種混和剤、例えば、ＡＥ剤、流動化剤、減水剤、高性能減水剤、ＡＥ減水剤、高性能ＡＥ減水剤、増粘剤、保水剤、撥水剤、膨張剤、硬化促進剤、凝結遅延剤等を含んでいてもよい。これらの混和剤は、単独でまたは二種以上組み合わせて含まれていてもよい。
【００２８】
本発明の水硬性成型体は、また、必要に応じて水溶性高分子物質が添加されていてもよい。水溶性高分子物質としては、たとえばメチルセルロース、ヒドロキシメチルセルロース、ヒドロキシエチルセルロース、カルボキシメチルセルロース、ヒドロキシプロピルメチルセルロース等のセルロースエーテル、ポリビニルアルコール、ポリアクリル酸、リグニンスルホン酸塩などが挙げられる。これらは、単独でまたは二種以上組み合わせて使用されていてもよい。
【００２９】
（水硬性成型体の製造方法）
本発明の水硬性成型体の製造工程において、水硬性組成物は水と混合されるが、その際の水セメント比（Ｗ／Ｃ）は水硬性組成物の構成等に応じて適宜調整される。水セメント比（Ｗ／Ｃ）は２０〜５０％であることが好ましく、より好ましくは２５〜４５％、更に好ましくは３０〜４０％である。
【００３０】
水を含む水硬性組成物は、公知又は慣用のミキサーなどの混練手段によって混練される。また、構成される材料の混練順序についても、特に限定されることなく実施できるが、耐アルカリ性繊維への物理的衝撃をできるだけ小さく抑えるために、水硬性組成物の構成、水セメント比等に応じて、適宜調整される。
【００３１】
混練された水硬性組成物は、型枠へ投入されるが、必要に応じて、振動を加えられてもよい。振動は、通常型枠を振動させることにより行われる。振動を加えることによって、水硬性組成物が型枠内部において、より均等に分布することが可能となる。
【００３２】
振動させる際の振動数は、振動数１０〜１０００Ｈｚであることが好ましく、より好ましくは２０〜９００Ｈｚ、更に好ましくは３０〜８００Ｈｚである。振幅は、０．１〜２０μｍであることが好ましく、より好ましくは０．５〜１８μｍ、更に好ましくは１〜１５μｍである。
【００３３】
型枠へ投入された水硬性組成物を、上面成形型やロールなどを用いてプレスにより押圧してもよい。
押圧時の圧力は、混練された水硬性組成物の状態、型枠の形態などによって適宜設定可能であるが、１０〜１５０ＭＰａであることが好ましく、より好ましくは２０〜１４０ＭＰａ、更に好ましくは３０〜１３０ＭＰａである。圧力が１０ＭＰａ未満であると材料の一体化が不十分となる可能性があり、圧力が１５０ＭＰａを超えると骨材による押圧で繊維が傷つき、繊維強度が低下するだけでなく、型枠の耐久性も損なわれる場合がある。
【００３４】
押圧は、必要に応じて加熱を行いながら行ってもよい。加熱温度としては、４０〜９０℃程度が好ましく、より好ましくは４５〜８５℃、更に好ましくは５０〜８０℃である。
【００３５】
所定の形状に成型後は、１００℃以下の雰囲気で養生を行うことによって水硬性組成物を硬化させることにより、水硬性成型体を得ることができる。
【実施例】
【００３６】
以下、合成例、実施例及び比較例を挙げて本発明を詳細に説明するが、本発明は、これらの実施例に限定されるものではない。
【００３７】
［繊維径（μｍ）およびアスペクト比］
ＪＩＳ  Ｌ１０１５「化学繊維ステープル試験方法（８．５．１）」に準じて評価した。
【００３８】
［成型性（意匠性）］
混合された状態の水硬性組成物を、長さ４００ｍｍ、幅３００ｍｍの型枠に投入し、プレス成形した後の成型体から長さ約１５０ｍｍ、幅約５０ｍｍの試験片を切出して、形状から目視評価を実施した。目視評価は以下の５段階評価とした。
○：型枠と同一の形状をしている。
○△：型枠と同一の形状をしているが、表面に２ｍｍ以上の凹凸が２個未満存在している。
△：表面に２ｍｍ以上の凹凸が２〜４個存在している。
△×：表面に２ｍｍ以上の凹凸が５〜７個存在している。
×：表面に２ｍｍ以上の凹凸が８個以上存在している。
【００３９】
［曲げ強度］
成型性の評価と同じ方法で得られた成型体から、長さ約１５０ｍｍ、幅約５０ｍｍの短冊状の試験片を試験体１枚あたり３体切出した。その後、試験片の測定時の含水率を一定に調整するため、切出した試験片を４０℃に調整した乾燥機にて７２時間乾燥処理した。曲げ強度の測定方法は、ＪＩ  Ｓ  Ａ  １４０８に準じて測定した。曲げ強度の測定条件は、島津社製オートグラフＡＧ５０００−Ｂにて、試験速度（戴荷ヘッドスピード）２mm／分、中央戴荷方式で曲げスパン１００mmで測定した。３体の平均値を曲げ強度とした。
【００４０】
［繊維に存在する座屈部の数］
水硬性成型体を５％塩酸水溶液に２０℃で浸漬し、セメントを溶解した後、繊維をピンセットで２０本取りだした。その繊維を、青色染料を溶解した８０℃の温水に３０分浸漬後、できるだけ重ならないようにスライドガラス上に拡げた後、カバーガラスを載せ、評価サンプルとした。この評価サンプルを、図１に示すようにキーエンス社製ビデオマイクロスコープにて拡大観察し、全繊維に存在する座屈部の染色部分の個数をカウントした。その後、以下式にて、繊維１本あたりの座屈部量を算出した。
繊維に存在する座屈部（個／本）＝カウントした座屈部の総個数（個）／２０（本）
【００４１】
［実施例１］
（水硬性組成物の配合）
普通ポルトランドセメント：３３質量％
６号珪砂：６２質量％
シリカフューム（巴工業（株）製ＥＦＡＣＯ）：４．５質量％
（耐アルカリ性繊維）
ＰＶＡ１（繊維径７μｍ、アスペクト比５７１、繊維強度１４ｃＮ／ｄｔｅｘ）：  ０．５質量％
【００４２】
（混練工程）
まず普通ポルトランドセメント、６号珪砂、シリカフュームをミキサーに投入し、６０ｒｐｍにて６０秒間混練した後、水を前記普通ポルトランドセメントに対し３０質量％添加し、さらに６０秒間混練した。最後に補強繊維を投入し６０秒間混練した。
（成型工程）
【００４３】
上記混練工程によって得られた混練物を、３００ｍｍ×３００ｍｍの型枠に、厚み４０ｍｍ目標で充てんした。
型枠に充てんされた混練物に対し、振動プレス機を用いて、４０ＭＰａの圧力で振動数２００Ｈｚ、振幅１μｍの振動を与えながらプレスした。
被プレス物を脱型後、プラスチックフィルムで水分が蒸発しないよう密閉した状態で２０℃２週間自然養生を実施した。
得られた繊維補強水硬性成型体の性質を、表１に示した。
【００４４】
［実施例２］
耐アルカリ性繊維として、ＰＶＡ１に代えて、ＰＶＡ２（繊維径１４μｍ、アスペクト比４２９、繊維強度１４ｃＮ／ｄｔｅｘ）を用いる以外は、実施例１と同様にして繊維補強水硬性成型体を得た。得られた繊維補強水硬性成型体の性質を、表１に示した。
【００４５】
［実施例３］
６号珪砂の配合量を６１．７質量％とし、耐アルカリ性繊維としてＰＶＡ３（繊維径２７μｍ、アスペクト比２２２、繊維強度１４ｃＮ／ｄｔｅｘ）を０．８質量％用いる以外は、実施例１と同様にして繊維補強水硬性成型体を得た。得られた繊維補強水硬性成型体の性質を、表１に示した。
【００４６】
［実施例４］
６号珪砂の配合量を６２．３質量％とし、耐アルカリ性繊維としてＰＶＡ１（繊維径７μｍ、アスペクト比５７１、繊維強度１４ｃＮ／ｄｔｅｘ）を０．２質量％を用いる以外は、実施例１と同様にして繊維補強水硬性成型体を得た。得られた繊維補強水硬性成型体の性質を、表１に示した。
【００４７】
［実施例５］
耐アルカリ性繊維として、ＰＶＡ１に代えて、ＰＰ（繊維径１４μｍ、アスペクト比４２９、繊維強度１０．５ｃＮ／ｄｔｅｘ）を用いる以外は、実施例１と同様にして繊維補強水硬性成型体を得た。得られた繊維補強水硬性成型体の性質を、表１に示した。
【００４８】
［比較例１］
耐アルカリ性繊維を用いない以外は、実施例１と同様にして水硬性成型体を得た。得られた水硬性成型体の性質を、表１に示した。
【００４９】
［比較例２］
耐アルカリ性繊維として、ＰＶＡ１に代えて、ＰＶＡ４（繊維径６０μｍ、アスペクト比２００、繊維強度１０ｃＮ／ｄｔｅｘ）を用いる以外は、実施例１と同様にして繊維補強水硬性成型体を得た。得られた繊維補強水硬性成型体の性質を、表１に示した。
【００５０】
［比較例３］
耐アルカリ性繊維として、ＰＶＡ１に代えて、ＰＶＡ５（繊維径５μｍ、アスペクト比２４００、繊維強度１４ｃＮ／ｄｔｅｘ）を用いる以外は、実施例１と同様にして繊維補強水硬性成型体を得た。得られた繊維補強水硬性成型体の性質を、表１に示した。
【００５１】
［比較例４］
ミキサーの攪拌速度を２００ｒｐｍとし、かつ最後に補強繊維を投入してから３００秒間混練する以外は、実施例３と同様にして繊維補強水硬性成型体を得た。得られた繊維補強水硬性成型体の性質を、表１に示した。
【００５２】
【表１】
2016124709.tif 000003
【００５３】
表１に示すように、実施例１〜５は、比較例１のように繊維が入っていない物と同等の成型性（意匠性）を有し、更に曲げ強度は比較例１よりも高かった。
比較例１は繊維を有していないため、成型体の強度が不十分であった。比較例２では、繊維径が５０μｍより大きいため、水硬性組成物の成型性が不良であるばかりか、繊維と水硬性成型体との接着性も不良であるため、曲げ強度も劣っていた。比較例３では、アスペクト比が２０００より大きいため、繊維が絡まりやすく、結果として成型性も曲げ強度も劣ったものであった。比較例４では、ミキサーでの攪拌により繊維に多く座屈が形成されたため、繊維が絡まりやすく成型性が不良であるばかりか、繊維自身の強度も低減することから、曲げ強度も劣ったものであった。
【産業上の利用可能性】
【００５４】
本発明の水硬性成型体は、建築資材や土木資材向けとして使用可能であり、特に各種屋根材、壁面タイル、床面タイルなどとして有用に用いることができる。
【符号の説明】
【００５５】
１：耐アルカリ性繊維
２：座屈部
【図１】
2016124709.tif 000004